СЫРЬЕВАЯ СМЕСЬ ДЛЯ ИЗГОТОВЛЕНИЯ МАТЕРИАЛА, ИМИТИРУЮЩЕГО ПРИРОДНЫЙ КАМЕНЬ
CRUDE MIXTURE FOR MAKING MATERIAL IMITATING NATURAL STONE

Изобретение относится к области производства искусственных материалов, имитирующих природные.
Известна сырьевая смесь для изготовления материала, имитирующего природный камень, включающая, мас.%: угольная пыль 23,0-27,0; измельченная слюда 23,0-27,0; измельченный доменный шлак 23,0-27,0; жидкое стекло 23,0-27,0 [1].
Задача изобретения состоит в повышении водостойкости материала, имитирующего природный камень.
Технический результат достигается тем, что сырьевая смесь для изготовления материала, имитирующего природный камень, включающая измельченную слюду и измельченный доменный шлак, дополнительно включает воду, белый портландцемент, мраморную муку, нарезанное на отрезки 5-15 мм стекловолокно и, по меньшей мере, один компонент из группы: окись хрома, ультрамарин, охра, редоксайд, пиролюзит, сурик железный, при следующем соотношении компонентов, мас.%: измельченная и просеянная через сетку №5 слюда 5,0-7,0; измельченный и просеянный через сетку №5 доменный шлак 0,5-5,0; вода 30,0-35,0; белый портландцемент 33,0-37,0; мраморная мука 16,8-25,5; нарезанное на отрезки 5-15 мм стекловолокно 0,5-1,0; по меньшей мере, один компонент из группы: окись хрома, ультрамарин, охра, редоксайд, пиролюзит, сурик железный 0,3-3,0. В таблице приведены составы смеси.
Таблица
Компоненты
Состав, мас.%:
1
2
3
4
5
6
Измельченная и просеянная через сетку №5 слюда
5,0
6,0
7,0
5,0
6,0
7,0
Измельченный и просеянный через сетку №5 доменный шлак
0,5
2,0
5,0
0,5
2,0
5,0
Вода
35,0
32,0
30,0
32,5
35,0
30,0
Белый портландцемент
33,0
35,0
37,0
33,0
35,0
37,0
Мраморная мука
25,5
21,5
16,8
25,0
18,0
16,8
Нарезанное на отрезки 5-15 мм стекловолокно
0,5
1,0
0,7
1,0
0,5
0,7
Окись хрома
0,5
2,0
-
-
-
-
Ультрамарин
-
0,5
-
-
-
-
Охра
-
-
3,5
-
2,5
-
Редоксайд
-
-
-
3,0
-
-
Пиролюзит
-
-
-
-
1,0
1,0
Сурик железный
-
-
-
-
2,5
Доменный шлак и слюду предварительно измельчают и просеивают через сетку №5. Стекловолокно нарезают на отрезки 5-15 мм. Компоненты смеси дозируют в требуемых количествах и смешивают. Из подученной смеси формуют материал (изделие), имитирующий природный камень желаемого размера и конфигурации. Затем оставляют изделие до полного отверждения на воздухе при комнатной температуре. Материал, имитирующий природный камень водостоек (коэффициент размягчения 0,9-0,95).
Источник информации
1. RU 2440944 С1, 2012.